【手続補正書】
【提出日】平成16年1月7日(2004.1.7)
【手続補正１】
【補正対象書類名】明細書
【補正対象項目名】特許請求の範囲
【補正方法】変更
【補正の内容】
【特許請求の範囲】
【請求項１】
アルミニウムを１０重量％以上含む耐食金属材料が存在する反応系内において、ハロゲン化炭化水素をフッ素化触媒の存在下、フッ化水素によりフッ素化する含水素フッ素化アルカンの製造方法であって、
ハロゲン化炭化水素が一般式（１）Ｃ２ＨａＦｂＣｌｃ（式中、ａ、ｂ、ｃはａ＋ｂ＋ｃ＝４、ａ≧０、ｂ≧０およびｃ≧１を満足する整数）で表される塩素化エチレンであり、含水素フッ素化アルカンが一般式（５）Ｃ２Ｈａ＋１Ｆｂ＋１＋ｗＣｌｃ−ｗ（式中、ａ、ｂ、ｃ、ｗはａ＋ｂ＋ｃ＝４、ａ≧０、ｂ≧０、ｃ≧１および０≦ｗ≦ｃを満足する整数）で表される含水素フッ素化エタンであって、
上記耐食金属材料として、その表面の少なくとも一部が金属フッ化物を含む保護皮膜により覆われているものを用いることを特徴とする含水素フッ素化アルカンの製造方法。
【請求項２】
アルミニウムを１０重量％以上含む耐食金属材料が存在する反応系内において、ハロゲン化炭化水素をフッ素化触媒の存在下、フッ化水素によりフッ素化する含水素フッ素化アルカンの製造方法であって、
ハロゲン化炭化水素が一般式（２）ＣＨｄＦｅＣｌｆ（式中、ｄ、ｅ、ｆはｄ＋ｅ＋ｆ＝４、ｄ≧１、ｅ≧０およびｆ≧１を満足する整数）で表される含水素塩素化メタンであり、含水素フッ素化アルカンが一般式（６）ＣＨｄＦｅ＋ｘＣｌｆ−ｘ（式中、ｄ、ｅ、ｆ、ｘはｄ＋ｅ＋ｆ＝４、ｄ≧１、ｅ≧０、ｆ≧１および１≦ｘ≦ｆを満足する整数）で表される含水素フッ素化メタンであって、
上記耐食金属材料として、その表面の少なくとも一部が金属フッ化物を含む保護皮膜により覆われているものを用いることを特徴とする含水素フッ素化アルカンの製造方法。
【請求項３】
アルミニウムを１０重量％以上含む耐食金属材料が存在する反応系内において、ハロゲン化炭化水素をフッ素化触媒の存在下、フッ化水素によりフッ素化する含水素フッ素化アルカンの製造方法であって、
ハロゲン化炭化水素が、一般式（３）Ｃ２ＨｇＦｈＣｌｉ（式中、ｇ、ｈ、ｉはｇ＋ｈ＋ｉ＝６、ｇ≧１、ｈ≧０およびｉ≧１を満足する整数）で表される含水素塩素化エタンであり、含水素フッ素化アルカンが一般式（７）Ｃ２ＨｇＦｈ＋ｙＣｌｉ−ｙ（式中、ｇ、ｈ、ｉ、ｙはｇ＋ｈ＋ｉ＝６、ｇ≧１、ｈ≧０、ｉ≧１および１≦ｙ≦ｉを満足する整数）で表される含水素フッ素化エタンであって、
上記耐食金属材料として、その表面の少なくとも一部が金属フッ化物を含む保護皮膜により覆われているものを用いることを特徴とする含水素フッ素化アルカンの製造方法。
【請求項４】
アルミニウムを１０重量％以上含む耐食金属材料が存在する反応系内において、ハロゲン化炭化水素をフッ素化触媒の存在下、フッ化水素によりフッ素化する含水素フッ素化アルカンの製造方法であって、
ハロゲン化炭化水素が一般式（４）Ｃ３ＨｍＦｎＣｌｐ（式中、ｍ、ｎ、ｐはｍ＋ｎ＋ｐ＝８、ｍ≧１、ｎ≧０およびｐ≧１を満足する整数）で表される含水素塩素化プロパンであり、含水素フッ素化アルカンが一般式（８）Ｃ３ＨｍＦｎ＋ｚＣｌｐ−ｚ（式中、ｍ、ｎ、ｐ、ｚはｍ＋ｎ＋ｐ＝８、ｍ≧１、ｎ≧０、ｐ≧１および１≦ｚ≦ｐを満足する整数）で表される含水素フッ素化プロパンであって、
上記耐食金属材料として、その表面の少なくとも一部が金属フッ化物を含む保護皮膜により覆われているものを用いることを特徴とする含水素フッ素化アルカンの製造方法。
【請求項５】
耐食金属材料が鉄、銅、マンガン、マグネシウム、コバルトおよびクロムから選ばれる１種以上の金属およびアルミニウムからなる合金、または実質的にアルミニウムのみからなる金属である請求項１〜４のいずれかに記載の製造方法。
【請求項６】
耐食金属材料が反応器の内表面を構成するものである請求項１〜５いずれかに記載の製造方法。
【手続補正２】
【補正対象書類名】明細書
【補正対象項目名】００１０
【補正方法】変更
【補正の内容】
【００１０】
本発明は、アルミニウムを１０重量％以上含む耐食金属材料が存在する反応系内において、ハロゲン化炭化水素をフッ素化触媒の存在下、フッ化水素によりフッ素化する含水素フッ素化アルカンの製造方法であって、
ハロゲン化炭化水素が一般式（１）Ｃ２ＨａＦｂＣｌｃ（式中、ａ、ｂ、ｃはａ＋ｂ＋ｃ＝４、ａ≧０、ｂ≧０およびｃ≧１を満足する整数）で表される塩素化エチレンであり、含水素フッ素化アルカンが一般式（５）Ｃ２Ｈａ＋１Ｆｂ＋１＋ｗＣｌｃ−ｗ（式中、ａ、ｂ、ｃ、ｗはａ＋ｂ＋ｃ＝４、ａ≧０、ｂ≧０、ｃ≧１および０≦ｗ≦ｃを満足する整数）で表される含水素フッ素化エタンであって、
上記耐食金属材料として、その表面の少なくとも一部が金属フッ化物を含む保護皮膜により覆われているものを用いることを特徴とする含水素フッ素化アルカンの製造方法である。
また、本発明は、アルミニウムを１０重量％以上含む耐食金属材料が存在する反応系内において、ハロゲン化炭化水素をフッ素化触媒の存在下、フッ化水素によりフッ素化する含水素フッ素化アルカンの製造方法であって、
ハロゲン化炭化水素が一般式（２）ＣＨｄＦｅＣｌｆ（式中、ｄ、ｅ、ｆはｄ＋ｅ＋ｆ＝４、ｄ≧１、ｅ≧０およびｆ≧１を満足する整数）で表される含水素塩素化メタンであり、含水素フッ素化アルカンが一般式（６）ＣＨｄＦｅ＋ｘＣｌｆ−ｘ（式中、ｄ、ｅ、ｆ、ｘはｄ＋ｅ＋ｆ＝４、ｄ≧１、ｅ≧０、ｆ≧１および１≦ｘ≦ｆを満足する整数）で表される含水素フッ素化メタンであって、
上記耐食金属材料として、その表面の少なくとも一部が金属フッ化物を含む保護皮膜により覆われているものを用いることを特徴とする含水素フッ素化アルカンの製造方法である。
また、本発明は、アルミニウムを１０重量％以上含む耐食金属材料が存在する反応系内において、ハロゲン化炭化水素をフッ素化触媒の存在下、フッ化水素によりフッ素化する含水素フッ素化アルカンの製造方法であって、
ハロゲン化炭化水素が、一般式（３）Ｃ２ＨｇＦｈＣｌｉ（式中、ｇ、ｈ、ｉはｇ＋ｈ＋ｉ＝６、ｇ≧１、ｈ≧０およびｉ≧１を満足する整数）で表される含水素塩素化エタンであり、含水素フッ素化アルカンが一般式（７）Ｃ２ＨｇＦｈ＋ｙＣｌｉ−ｙ（式中、ｇ、ｈ、ｉ、ｙはｇ＋ｈ＋ｉ＝６、ｇ≧１、ｈ≧０、ｉ≧１および１≦ｙ≦ｉを満足する整数）で表される含水素フッ素化エタンであって、
上記耐食金属材料として、その表面の少なくとも一部が金属フッ化物を含む保護皮膜により覆われているものを用いることを特徴とする含水素フッ素化アルカンの製造方法である。
また、本発明は、アルミニウムを１０重量％以上含む耐食金属材料が存在する反応系内において、ハロゲン化炭化水素をフッ素化触媒の存在下、フッ化水素によりフッ素化する含水素フッ素化アルカンの製造方法であって、
ハロゲン化炭化水素が一般式（４）Ｃ３ＨｍＦｎＣｌｐ（式中、ｍ、ｎ、ｐはｍ＋ｎ＋ｐ＝８、ｍ≧１、ｎ≧０およびｐ≧１を満足する整数）で表される含水素塩素化プロパンであり、含水素フッ素化アルカンが一般式（８）Ｃ３ＨｍＦｎ＋ｚＣｌｐ−ｚ（式中、ｍ、ｎ、ｐ、ｚはｍ＋ｎ＋ｐ＝８、ｍ≧１、ｎ≧０、ｐ≧１および１≦ｚ≦ｐを満足する整数）で表される含水素フッ素化プロパンであって、
上記耐食金属材料として、その表面の少なくとも一部が金属フッ化物を含む保護皮膜により覆われているものを用いることを特徴とする含水素フッ素化アルカンの製造方法である。